(57)【特許請求の範囲】
【請求項１】
レーザー加工装置であって、
第１のレーザー光が出射される第１の光源と、
第２のレーザー光が出射される第２の光源と、
被加工物が載置されるステージと、
前記第１の光源から前記ステージに至る前記第１のレーザー光の光路上に設けられてなり、前記第１のレーザー光の焦点位置を調整する第１の対物レンズ系と、
前記第２の光源から前記ステージに至る前記第２のレーザー光の光路上に設けられてなり、前記第２のレーザー光の焦点位置を調整する第２の対物レンズ系と、
を備え、
前記第１の光源から出射される前記第１のレーザー光と前記第２の光源から出射される前記第２のレーザー光が、パルス幅がｐｓｅｃオーダーの超短パルス光であり、
前記被加工物が下地基板の上に異種材料層が形成された異種材料付き基板である場合に、
前記ステージを第１の方向に移動させる間に、
前記第１のレーザー光の焦点位置を前記被加工物の表面よりも上方に設定した状態で、前記第１のレーザー光を前記被加工物の第１の加工予定線に沿って照射することにより、前記第１の加工予定線の位置において前記下地基板を露出させる第１の予備加工と、
前記第１の予備加工によって前記異種材料層が除去された箇所において前記第２のレーザー光の焦点位置を前記下地基板に一致させた状態で、前記第１の予備加工により形成された前記下地基板の露出部分に、個々の単位パルス光ごとの被照射領域が離散的に形成されるように前記第２のレーザー光を照射することによって、前記被照射領域同士の間で前記下地基板の劈開もしくは裂開を生じさせる第１の本加工と、
を行うことにより、前記被加工物に前記第１の加工予定線に沿った分割のための起点を形成した後、
前記ステージを第２の方向に移動させる間に、
前記第２のレーザー光の焦点位置を前記被加工物の表面よりも上方に設定した状態で、前記第２のレーザー光を前記被加工物の第２の加工予定線に沿って照射することにより、前記第２の加工予定線の位置において前記下地基板を露出させる第２の予備加工と、
前記第２の予備加工によって前記異種材料層が除去された箇所において前記第１のレーザー光の焦点位置を前記下地基板に一致させた状態で、前記第２の予備加工により形成された前記下地基板の露出部分に、個々の単位パルス光ごとの被照射領域が離散的に形成されるように前記第１のレーザー光を照射することによって、前記被照射領域同士の間で前記下地基板の劈開もしくは裂開を生じさせる第２の本加工と、
を行うことにより、前記被加工物に前記第２の加工予定線に沿った分割のための起点を形成する、
ことを特徴とするレーザー加工装置。
【請求項２】
レーザー加工装置であって、
第１のレーザー光が出射される第１の光源と、
第２のレーザー光が出射される第２の光源と、
被加工物が載置されるステージと、
を備え、
前記第１の光源から前記ステージに至る光路が途中で２つに分岐されてなり、
前記第２の光源から出射される前記第２のレーザー光が、パルス幅がｐｓｅｃオーダーの超短パルス光であり、
前記被加工物が下地基板の上に異種材料層が形成された異種材料付き基板である場合に、
前記ステージを第１の方向に移動させる間に、
前記第１のレーザー光を前記被加工物の第１の加工予定線に沿って照射することにより、前記第１の加工予定線の位置において前記下地基板を露出させる第１の予備加工と、
前記第１の予備加工により形成された前記下地基板の露出部分に、個々の単位パルス光ごとの被照射領域が離散的に形成されるように前記第２のレーザー光を照射することによって、前記被照射領域同士の間で前記下地基板の劈開もしくは裂開を生じさせる第１の本加工と、
を行うことにより、前記被加工物に前記第１の加工予定線に沿った分割のための起点を形成した後、
前記ステージを第２の方向に移動させる間に、
前記第１のレーザー光を前記第１の予備加工とは異なる光路にて前記被加工物の第２の加工予定線に沿って照射することにより、前記第２の加工予定線の位置において前記下地基板を露出させる第２の予備加工と、
前記第２の予備加工により形成された前記下地基板の露出部分に、個々の単位パルス光ごとの被照射領域が離散的に形成されるように前記第２のレーザー光を照射することによって、前記被照射領域同士の間で前記下地基板の劈開もしくは裂開を生じさせる第２の本加工と、
を行うことにより、前記被加工物に前記第２の加工予定線に沿った分割のための起点を形成する、
ことを特徴とするレーザー加工装置。
【請求項３】
請求項２に記載のレーザー加工装置であって、
前記第１の光源から出射される前記第１のレーザー光が、パルス幅がｐｓｅｃオーダーの超短パルス光であり、
前記第１の光源から前記ステージに至る前記第１のレーザー光の光路上に設けられてなり、前記第１のレーザー光の焦点位置を調整する第１の対物レンズ系、
をさらに備え、
前記第１および第２の予備加工においては前記第１のレーザー光の焦点位置を前記被加工物の表面よりも上方に設定し、前記第１および第２の本加工においては前記第２のレーザー光の焦点位置を前記第１および第２の予備加工によって前記異種材料層が除去された箇所において前記下地基板に一致させる、
ことを特徴とするレーザー加工装置。
【請求項４】
請求項１ないし請求項３のいずれかに記載のレーザー加工装置であって、
前記第１の方向と前記第２の方向とが互いに逆向きである、
ことを特徴とするレーザー加工装置。
【請求項５】
請求項１ないし請求項４のいずれかに記載のレーザー加工装置であって、
前記被加工物に前記分割のための起点を形成する際に、異なる前記単位パルス光によって形成する少なくとも２つの被照射領域を、前記被加工物の劈開もしくは裂開容易方向において隣り合うように形成する、
ことを特徴とするレーザー加工装置。
【請求項６】
請求項５に記載のレーザー加工装置であって、
全ての前記被照射領域を、前記被加工物の劈開もしくは裂開容易方向に沿って形成する、
ことを特徴とするレーザー加工装置。
【請求項７】
請求項１ないし請求項６のいずれかに記載のレーザー加工装置であって、
前記被加工物に前記分割のための起点を形成する際に、前記被照射領域を、前記被加工物の相異なる２つの劈開もしくは裂開容易方向に対して等価な方向において形成する、
ことを特徴とするレーザー加工装置。
【請求項８】
下地基板の上に異種材料層が形成された異種材料付き基板である被加工物に分割起点を形成するための加工方法であって、
被加工物をステージに載置する載置工程と、
第１の光源からパルス幅がｐｓｅｃオーダーの超短パルス光である第１のレーザー光を前記被加工物の第１の加工予定線に沿って照射することにより、前記第１の加工予定線の位置において前記下地基板を露出させる第１の予備加工工程と、
前記第１の予備加工工程によって前記異種材料層が除去された箇所において前記第２のレーザー光の焦点位置を前記下地基板に一致させた状態で、前記第１の予備加工工程により形成された前記下地基板の露出部分に、個々の単位パルス光ごとの被照射領域が離散的に形成されるように第２の光源からパルス幅がｐｓｅｃオーダーの超短パルス光である第２のレーザー光を照射することによって、前記被照射領域同士の間で前記下地基板の劈開もしくは裂開を生じさせる第１の本加工工程と、
前記第２のレーザー光を前記被加工物の第２の加工予定線に沿って照射することにより、前記第２の加工予定線の位置において前記下地基板を露出させる第２の予備加工工程と、
前記第２の予備加工工程によって前記異種材料層が除去された箇所において前記第１のレーザー光の焦点位置を前記下地基板に一致させた状態で、前記第２の予備加工工程により形成された前記下地基板の露出部分に、個々の単位パルス光ごとの被照射領域が離散的に形成されるように前記第１のレーザー光を照射することによって、前記被照射領域同士の間で前記下地基板の劈開もしくは裂開を生じさせる第２の本加工工程と、
を備え、
前記第１の予備加工工程においては、前記第１の光源から前記ステージに至る前記第１のレーザー光の光路上に設けられてなり、前記第１のレーザー光の焦点位置を調整可能な第１の対物レンズ系によって、前記第１のレーザー光の焦点位置を前記被加工物の表面よりも上方に設定し、
前記第２の予備加工工程においては、前記第２の光源から前記ステージに至る前記第２のレーザー光の光路上に設けられてなり、前記第２のレーザー光の焦点位置を調整可能な第２の対物レンズ系によって、前記第２のレーザー光の焦点位置を前記被加工物の表面よりも上方に設定し、
前記第１の予備加工工程と前記第１の本加工工程とを、前記ステージを第１の方向に移動させつつ行うことにより、前記被加工物に前記第１の加工予定線に沿った分割のための起点を形成した後、
前記第２の予備加工工程と前記第２の本加工工程とを、前記ステージを第２の方向に移動させつつ行うことにより、前記被加工物に前記第２の加工予定線に沿った分割のための起点を形成する、
ことを特徴とする被加工物の加工方法。
【請求項９】
下地基板の上に異種材料層が形成された異種材料付き基板である被加工物に分割起点を形成するための加工方法であって、
被加工物をステージに載置する載置工程と、
第１の光源から第１のレーザー光を前記被加工物の第１の加工予定線に沿って照射することにより、前記第１の加工予定線の位置において前記下地基板を露出させる第１の予備加工工程と、
前記第１の予備加工工程により形成された前記下地基板の露出部分に、個々の単位パルス光ごとの被照射領域が離散的に形成されるように第２の光源からパルス幅がｐｓｅｃオーダーの超短パルス光である第２のレーザー光を照射することによって、前記被照射領域同士の間で前記下地基板の劈開もしくは裂開を生じさせる第１の本加工工程と、
前記第１のレーザー光を前記被加工物の第２の加工予定線に沿って照射することにより、前記第２の加工予定線の位置において前記下地基板を露出させる第２の予備加工工程と、
前記第２の予備加工工程により形成された前記下地基板の露出部分に、個々の単位パルス光ごとの被照射領域が離散的に形成されるように前記第２のレーザー光を照射することによって、前記被照射領域同士の間で前記下地基板の劈開もしくは裂開を生じさせる第２の本加工工程と、
を備え、
前記第１の光源から前記ステージに至る光路を途中で２つに分岐させることにより、前記第１の予備加工工程と前記第２の予備加工工程とでは、異なる光路にて前記第１のレーザー光を前記被加工物に照射させるようにするとともに、
前記ステージを第１の方向に移動させる間に、前記第１の予備加工工程と前記第１の本加工工程を行って前記第１の加工予定線に沿った前記分割のための起点を形成した後、
前記第２の予備加工工程と前記第２の本加工工程とを、前記ステージを第２の方向に移動させつつ行うことにより、前記被加工物に前記第２の加工予定線に沿った分割のための起点を形成する、
ことを特徴とする被加工物の加工方法。
【請求項１０】
請求項９に記載の被加工物の加工方法であって、
前記第１の光源から出射される前記第１のレーザー光が、パルス幅がｐｓｅｃオーダーの超短パルス光であり、
前記第１の光源から前記ステージに至る前記第１のレーザー光の光路上に設けられてなる第１の対物レンズ系によって、前記第１のレーザー光の焦点位置が調整可能とされてなり、
前記第１および第２の予備加工工程においては前記第１のレーザー光の焦点位置を前記被加工物の表面よりも上方に設定し、前記第１および第２の本加工工程においては前記第２のレーザー光の焦点位置を前記第１および第２の予備加工工程によって前記異種材料層が除去された箇所において前記下地基板に一致させる、
ことを特徴とする被加工物の加工方法。
【請求項１１】
請求項８ないし請求項１０のいずれかに記載の被加工物の加工方法であって、
前記第１の方向と前記第２の方向とが互いに逆向きである、
ことを特徴とする被加工物の加工方法。
【請求項１２】
請求項８ないし請求項１１のいずれかに記載の被加工物の加工方法であって、
異なる前記単位パルス光によって形成する少なくとも２つの被照射領域を、前記被加工物の劈開もしくは裂開容易方向において隣り合うように形成する、
ことを特徴とする被加工物の加工方法。
【請求項１３】
請求項１２に記載の被加工物の加工方法であって、
全ての前記被照射領域を、前記被加工物の劈開もしくは裂開容易方向に沿って形成する、
ことを特徴とする被加工物の加工方法。
【請求項１４】
請求項８ないし請求項１１のいずれかに記載の加工方法であって、
前記被照射領域を、前記被加工物の相異なる２つの劈開もしくは裂開容易方向に対して等価な方向において形成する、
ことを特徴とする被加工物の加工方法。
【請求項１５】
被加工物を分割する方法であって、
請求項８ないし請求項１４のいずれかに記載の方法によって分割起点が形成された被加工物を、前記分割起点に沿って分割する、
ことを特徴とする被加工物の分割方法。
【発明の詳細な説明】
【技術分野】
【０００１】
本発明は、レーザー光を照射して被加工物を加工するレーザー加工方法およびこれに用いるレーザー加工装置に関する。
【背景技術】
【０００２】
パルスレーザー光を照射して被加工物を加工する技術（以下、単にレーザー加工もしくはレーザー加工技術とも称する）として種々のものがすでに公知である（例えば、特許文献１ないし特許文献４参照）。
【０００３】
特許文献１に開示されているのは、被加工物たるダイを分割する際に、レーザーアブレーションにより分割予定線に沿って断面Ｖ字形の溝（ブレイク溝）を形成し、この溝を起点としてダイを分割する手法である。一方、特許文献２に開示されているのは、デフォーカス状態のレーザー光を被加工物（被分割体）の分割予定線に沿って照射することにより被照射領域に周囲よりも結晶状態の崩れた断面略Ｖ字形の融解改質領域（変質領域）を生じさせ、この融解改質領域の最下点を起点として被加工物を分割する手法である。
【０００４】
特許文献１および特許文献２に開示の技術を用いて分割起点を形成する場合はいずれも、その後の分割が良好に行われるために、レーザー光の走査方向である分割予定線方向に沿って均一な形状のＶ字形断面（溝断面もしくは変質領域断面）を形成することが、重要である。そのための対応として、例えば、１パルスごとのレーザー光の被照射領域（ビームスポット）が前後で重複するようにレーザー光の照射が制御される。
【０００５】
例えば、レーザー加工の最も基本的なパラメータである、繰り返し周波数（単位ｋＨｚ）をＲとし、走査速度（単位ｍｍ／ｓｅｃ）をＶとするとき、両者の比Ｖ／Ｒがビームスポットの中心間隔となるが、特許文献１および特許文献２に開示の技術においては、ビームスポット同士に重なりが生じるよう、Ｖ／Ｒが１μｍ以下となる条件で、レーザー光の照射および走査が行われる。
【０００６】
また、特許文献３には、表面に積層部を有する基板の内部に集光点を合わせてレーザー光を照射することによって基板内部に改質領域を形成し、この改質領域を切断の起点とする態様が開示されている。
【０００７】
また、特許文献４には、１つの分離線に対して複数回のレーザー光走査を繰り返し、分離線方向に連続する溝部および改質部と、分離線方向に連続しない内部改質部とを深さ方向の上下に形成する態様が開示されている。
【０００８】
一方、特許文献５には、パルス幅がｐｓｅｃオーダーという超短パルスのレーザー光を用いた加工技術であって、パルスレーザー光の集光スポット位置を調整することにより、被加工物（板体）の表層部位から表面に至って微小クラックが群生した微小な溶解痕を形成し、これらの溶解痕の連なった線状の分離容易化領域を形成する態様が開示されている。
【先行技術文献】
【特許文献】
【０００９】
【特許文献１】特開２００４−９１３９号公報
【特許文献２】国際公開第２００６／０６２０１７号
【特許文献３】特開２００７−８３３０９号公報
【特許文献４】特開２００８−９８４６５号公報
【特許文献５】特開２００５−２７１５６３号公報
【発明の概要】
【発明が解決しようとする課題】
【００１０】
レーザー光により分割起点を形成し、その後、ブレーカーにより分割を行うという手法は、従来より行われている機械的切断法であるダイヤモンドスクライビングと比較して、自動性・高速性・安定性・高精度性において有利である。
【００１１】
しかしながら、レーザー光による分割起点の形成を従来の手法にて行った場合、レーザー光が照射された部分に、いわゆる加工痕（レーザー加工痕）が形成されることが不可避であった。加工痕とは、レーザー光が照射された結果、照射前とは材質や構造が変化した変質領域である。加工痕の形成は、通常、分割されたそれぞれの被加工物（分割素片）の特性等に悪影響を与えるために、なるべく抑制されることが好ましい。
【００１２】
例えば、サファイアなどの硬脆性かつ光学的に透明な材料からなる基板の上にＬＥＤ構造などの発光素子構造を形成した被加工物を、特許文献２に開示されているような従来のレーザー加工によってチップ単位に分割することで得られた発光素子のエッジ部分（分割の際にレーザー光の照射を受けた部分）においては、幅が数μｍ程度で深さが数μｍ〜数十μｍ程度の加工痕が連続的に形成されてなる。係る加工痕が、発光素子内部で生じた光を吸収してしまい、素子からの光の取り出し効率を低下させてしまうという問題がある。特に、屈折率の高いサファイア基板を用いた発光素子構造の場合に係る問題が顕著である。
【００１３】
本発明の発明者は、鋭意検討を重ねた結果、被加工物にレーザー光を照射して分割起点を形成するにあたって、該被加工物の劈開性もしくは裂開性を利用することで、加工痕の形成が好適に抑制されるとの知見を得た。加えて、係る加工には超短パルスのレーザー光を用いることが好適であるとの知見を得た。
【００１４】
特許文献１ないし特許文献５においては、被加工物の劈開性もしくは裂開性を利用する分割起点の形成態様について、何らの開示も示唆もなされてはいない。
【００１５】
また、レーザー光によって分割起点を形成する場合、レーザー光の照射により形成される被加工領域（特許文献１のブレイク溝や特許文献２の変質領域など）が、被分割体の厚み方向のできるだけ深いところまで形成されるほど、その後に被分割体を表面に対して垂直に分割する際の歩留まりが向上する。しかしながら、上述した発光素子構造を有する被加工物のように、サファイアなどの硬脆性を有する基板の上に金属薄膜層や半導体層などの異種材料層が形成されている場合は、厚み方向の十分に深いところまで被加工領域を形成することが難しい、という問題があった。
【００１６】
本発明は係る課題に鑑みてなされたものであり、加工痕の形成が抑制されるとともに、基板上に異種材料層が形成されてなる被分割体について、その分割がより確実に実現される分割起点の形成が可能となる、被分割体の加工方法、およびこれに用いるレーザー加工装置を提供することを目的とする。
【課題を解決するための手段】
【００１７】
上記課題を解決するため、請求項１の発明は、レーザー加工装置であって、第１のレーザー光が出射される第１の光源と、第２のレーザー光が出射される第２の光源と、被加工物が載置されるステージと、前記第１の光源から前記ステージに至る前記第１のレーザー光の光路上に設けられてなり、前記第１のレーザー光の焦点位置を調整する第１の対物レンズ系と、前記第２の光源から前記ステージに至る前記第２のレーザー光の光路上に設けられてなり、前記第２のレーザー光の焦点位置を調整する第２の対物レンズ系と、を備え、前記第１の光源から出射される前記第１のレーザー光と前記第２の光源から出射される前記第２のレーザー光が、パルス幅がｐｓｅｃオーダーの超短パルス光であり、前記被加工物が下地基板の上に異種材料層が形成された異種材料付き基板である場合に、前記ステージを第１の方向に移動させる間に、前記第１のレーザー光の焦点位置を前記被加工物の表面よりも上方に設定した状態で、前記第１のレーザー光を前記被加工物の第１の加工予定線に沿って照射することにより、前記第１の加工予定線の位置において前記下地基板を露出させる第１の予備加工と、前記第１の予備加工によって前記異種材料層が除去された箇所において前記第２のレーザー光の焦点位置を前記下地基板に一致させた状態で、前記第１の予備加工により形成された前記下地基板の露出部分に、個々の単位パルス光ごとの被照射領域が離散的に形成されるように前記第２のレーザー光を照射することによって、前記被照射領域同士の間で前記下地基板の劈開もしくは裂開を生じさせる第１の本加工と、を行うことにより、前記被加工物に前記第１の加工予定線に沿った分割のための起点を形成した後、前記ステージを第２の方向に移動させる間に、前記第２のレーザー光の焦点位置を前記被加工物の表面よりも上方に設定した状態で、前記第２のレーザー光を前記被加工物の第２の加工予定線に沿って照射することにより、前記第２の加工予定線の位置において前記下地基板を露出させる第２の予備加工と、前記第２の予備加工によって前記異種材料層が除去された箇所において前記第１のレーザー光の焦点位置を前記下地基板に一致させた状態で、前記第２の予備加工により形成された前記下地基板の露出部分に、個々の単位パルス光ごとの被照射領域が離散的に形成されるように前記第１のレーザー光を照射することによって、前記被照射領域同士の間で前記下地基板の劈開もしくは裂開を生じさせる第２の本加工と、を行うことにより、前記被加工物に前記第２の加工予定線に沿った分割のための起点を形成する、ことを特徴とする。
【００２０】
請求項２の発明は、レーザー加工装置であって、第１のレーザー光が出射される第１の光源と、第２のレーザー光が出射される第２の光源と、被加工物が載置されるステージと、を備え、前記第１の光源から前記ステージに至る光路が途中で２つに分岐されてなり、前記第２の光源から出射される前記第２のレーザー光が、パルス幅がｐｓｅｃオーダーの超短パルス光であり、前記被加工物が下地基板の上に異種材料層が形成された異種材料付き基板である場合に、前記ステージを第１の方向に移動させる間に、前記第１のレーザー光を前記被加工物の第１の加工予定線に沿って照射することにより、前記第１の加工予定線の位置において前記下地基板を露出させる第１の予備加工と、前記第１の予備加工により形成された前記下地基板の露出部分に、個々の単位パルス光ごとの被照射領域が離散的に形成されるように前記第２のレーザー光を照射することによって、前記被照射領域同士の間で前記下地基板の劈開もしくは裂開を生じさせる第１の本加工と、を行うことにより、前記被加工物に前記第１の加工予定線に沿った分割のための起点を形成した後、前記ステージを第２の方向に移動させる間に、前記第１のレーザー光を前記第１の予備加工とは異なる光路にて前記被加工物の第２の加工予定線に沿って照射することにより、前記第２の加工予定線の位置において前記下地基板を露出させる第２の予備加工と、前記第２の予備加工により形成された前記下地基板の露出部分に、個々の単位パルス光ごとの被照射領域が離散的に形成されるように前記第２のレーザー光を照射することによって、前記被照射領域同士の間で前記下地基板の劈開もしくは裂開を生じさせる第２の本加工と、を行うことにより、前記被加工物に前記第２の加工予定線に沿った分割のための起点を形成する、ことを特徴とする。
【００２２】
請求項３の発明は、請求項２に記載のレーザー加工装置であって、前記第１の光源から出射される前記第１のレーザー光が、パルス幅がｐｓｅｃオーダーの超短パルス光であり、前記第１の光源から前記ステージに至る前記第１のレーザー光の光路上に設けられてなり、前記第１のレーザー光の焦点位置を調整する第１の対物レンズ系、をさらに備え、前記第１および第２の予備加工においては前記第１のレーザー光の焦点位置を前記被加工物の表面よりも上方に設定し、前記第１および第２の本加工においては前記第２のレーザー光の焦点位置を前記第１および第２の予備加工によって前記異種材料層が除去された箇所において前記下地基板に一致させる、ことを特徴とする。
【００２３】
請求項４の発明は、請求項１ないし請求項３のいずれかに記載のレーザー加工装置であって、前記第１の方向と前記第２の方向とが互いに逆向きである、ことを特徴とする。
【００２４】
請求項５の発明は、請求項１ないし請求項６のいずれかに記載のレーザー加工装置であって、前記被加工物に前記分割のための起点を形成する際に、異なる前記単位パルス光によって形成する少なくとも２つの被照射領域を、前記被加工物の劈開もしくは裂開容易方向において隣り合うように形成する、ことを特徴とする。
【００２５】
請求項６の発明は、請求項５に記載のレーザー加工装置であって、全ての前記被照射領域を、前記被加工物の劈開もしくは裂開容易方向に沿って形成する、ことを特徴とする。
【００２６】
請求項７の発明は、請求項１ないし請求項５のいずれかに記載のレーザー加工装置であって、前記被加工物に前記分割のための起点を形成する際に、前記被照射領域を、前記被加工物の相異なる２つの劈開もしくは裂開容易方向に対して等価な方向において形成する、ことを特徴とする。
【００２７】
請求項８の発明は、下地基板の上に異種材料層が形成された異種材料付き基板である被加工物に分割起点を形成するための加工方法であって、被加工物をステージに載置する載置工程と、第１の光源からパルス幅がｐｓｅｃオーダーの超短パルス光である第１のレーザー光を前記被加工物の第１の加工予定線に沿って照射することにより、前記第１の加工予定線の位置において前記下地基板を露出させる第１の予備加工工程と、前記第１の予備加工工程によって前記異種材料層が除去された箇所において前記第１の予備加工工程により形成された前記下地基板の露出部分に、個々の単位パルス光ごとの被照射領域が離散的に形成されるように第２の光源からパルス幅がｐｓｅｃオーダーの超短パルス光である第２のレーザー光を照射することによって、前記被照射領域同士の間で前記下地基板の劈開もしくは裂開を生じさせる第１の本加工工程と、前記第２のレーザー光を前記被加工物の第２の加工予定線に沿って照射することにより、前記第２の加工予定線の位置において前記下地基板を露出させる第２の予備加工工程と、前記第２の予備加工工程によって前記異種材料層が除去された箇所において前記第１のレーザー光の焦点位置を前記下地基板に一致させた状態で、前記第２の予備加工工程により形成された前記下地基板の露出部分に、個々の単位パルス光ごとの被照射領域が離散的に形成されるように前記第１のレーザー光を照射することによって、前記被照射領域同士の間で前記下地基板の劈開もしくは裂開を生じさせる第２の本加工工程と、を備え、前記第１の予備加工工程においては、前記第１の光源から前記ステージに至る前記第１のレーザー光の光路上に設けられてなり、前記第１のレーザー光の焦点位置を調整可能な第１の対物レンズ系によって、前記第１のレーザー光の焦点位置を前記被加工物の表面よりも上方に設定し、前記第２の予備加工工程においては、前記第２の光源から前記ステージに至る前記第２のレーザー光の光路上に設けられてなり、前記第２のレーザー光の焦点位置を調整可能な第２の対物レンズ系によって、前記第２のレーザー光の焦点位置を前記被加工物の表面よりも上方に設定し、前記第１の予備加工工程と前記第１の本加工工程とを、前記ステージを第１の方向に移動させつつ行うことにより、前記被加工物に前記第１の加工予定線に沿った分割のための起点を形成した後、前記第２の予備加工工程と前記第２の本加工工程とを、前記ステージを第２の方向に移動させつつ行うことにより、前記被加工物に前記第２の加工予定線に沿った分割のための起点を形成する、ことを特徴とする。
【００３０】
請求項９の発明は、下地基板の上に異種材料層が形成された異種材料付き基板である被加工物に分割起点を形成するための加工方法であって、被加工物をステージに載置する載置工程と、第１の光源から第１のレーザー光を前記被加工物の第１の加工予定線に沿って照射することにより、前記第１の加工予定線の位置において前記下地基板を露出させる第１の予備加工工程と、前記第１の予備加工工程により形成された前記下地基板の露出部分に、個々の単位パルス光ごとの被照射領域が離散的に形成されるように第２の光源からパルス幅がｐｓｅｃオーダーの超短パルス光である第２のレーザー光を照射することによって、前記被照射領域同士の間で前記下地基板の劈開もしくは裂開を生じさせる第１の本加工工程と、前記第１のレーザー光を前記被加工物の第２の加工予定線に沿って照射することにより、前記第２の加工予定線の位置において前記下地基板を露出させる第２の予備加工工程と、前記第２の予備加工工程により形成された前記下地基板の露出部分に、個々の単位パルス光ごとの被照射領域が離散的に形成されるように前記第２のレーザー光を照射することによって、前記被照射領域同士の間で前記下地基板の劈開もしくは裂開を生じさせる第２の本加工工程と、を備え、前記第１の光源から前記ステージに至る光路を途中で２つに分岐させることにより、前記第１の予備加工工程と前記第２の予備加工工程とでは、異なる光路にて前記第１のレーザー光を前記被加工物に照射させるようにするとともに、前記ステージを第１の方向に移動させる間に、前記第１の予備加工工程と前記第１の本加工工程を行って前記第１の加工予定線に沿った前記分割のための起点を形成した後、前記第２の予備加工工程と前記第２の本加工工程とを、前記ステージを第２の方向に移動させつつ行うことにより、前記被加工物に前記第２の加工予定線に沿った分割のための起点を形成する、ことを特徴とする。
【００３２】
請求項１０の発明は、請求項９に記載の被加工物の加工方法であって、前記第１の光源から出射される前記第１のレーザー光が、パルス幅がｐｓｅｃオーダーの超短パルス光であり、前記第１の光源から前記ステージに至る前記第１のレーザー光の光路上に設けられてなる第１の対物レンズ系によって、前記第１のレーザー光の焦点位置が調整可能とされてなり、前記第１および第２の予備加工工程においては前記第１のレーザー光の焦点位置を前記被加工物の表面よりも上方に設定し、前記第１および第２の本加工工程においては前記第２のレーザー光の焦点位置を前記第１および第２の予備加工工程によって前記異種材料層が除去された箇所において前記下地基板に一致させる、ことを特徴とする。
【００３３】
請求項１１の発明は、請求項８ないし請求項１０のいずれかに記載の被加工物の加工方法であって、前記第１の方向と前記第２の方向とが互いに逆向きである、ことを特徴とする。
【００３４】
請求項１２の発明は、請求項８ないし請求項１１のいずれかに記載の加工方法であって、異なる前記単位パルス光によって形成する少なくとも２つの被照射領域を、前記被加工物の劈開もしくは裂開容易方向において隣り合うように形成する、ことを特徴とする。
【００３５】
請求項１３の発明は、請求項１２に記載の加工方法であって、全ての前記被照射領域を、前記被加工物の劈開もしくは裂開容易方向に沿って形成する、ことを特徴とする。
【００３６】
請求項１４の発明は、請求項８ないし請求項１１のいずれかに記載の加工方法であって、前記被照射領域を、前記被加工物の相異なる２つの劈開もしくは裂開容易方向に対して等価な方向において形成する、ことを特徴とする。
【００３７】
請求項１５の発明は、被加工物を分割する方法であって、請求項８ないし請求項１４のいずれかに記載の方法によって分割起点が形成された被加工物を、前記分割起点に沿って分割する、ことを特徴とする。
【発明の効果】
【００３８】
請求項１ないし請求項１５の発明によれば、下地基板の上に金属層や半導体層などの異種材料層が形成された被加工物に対しても、分割起点を好適に形成することができ、さらに該被加工物を好適に分割することができる。また、被加工物の変質による加工痕の形成や被加工物の飛散などを局所的なものに留めることができる。
【図面の簡単な説明】
【００３９】
【図１】第１加工パターンによる加工態様を模式的に示す図である。
【図２】第１加工パターンでの劈開／裂開加工により分割起点を形成した被加工物の表面についての光学顕微鏡像である。
【図３】第１加工パターンに係る加工によって分割起点を形成したサファイアＣ面基板を、該分割起点に沿って分割した後の、表面（Ｃ面）から断面にかけてのＳＥＭ像である。
【図４】第２加工パターンによる加工態様を模式的に示す図である。
【図５】第２加工パターンでの劈開／裂開加工により分割起点を形成した被加工物の表面についての光学顕微鏡像である。
【図６】第２加工パターンに係る加工によって分割起点を形成したサファイアｃ面基板を、該分割起点に沿って分割した後の、表面（Ｃ面）から断面にかけてのＳＥＭ像である。
【図７】第３加工パターンによる加工態様を模式的に示す図である。
【図８】第３加工パターンにおける加工予定線と被照射領域の形成予定位置との関係を示す図である。
【図９】被加工物１０が下地基板１０１の上に金属薄膜層１０２を形成してなる異種材料付き基板である場合の加工の様子を模式的に示す側断面図である。
【図１０】被加工物１０が下地基板１０１の上に半導体層１０３を形成してなる異種材料付き基板である場合の加工の様子を模式的に示す側断面図である。
【図１１】コンビネーション加工の進行に伴う、予備加工用レーザー光ＬＢａと本加工用レーザー光ＬＢｂとの照射の様子の変化を模式的に示す側面図である。
【図１２】本実施の形態に係るレーザー加工装置５０の構成を概略的に示す模式図である。
【図１３】第１の態様におけるコンビネーション加工の様子を示す図である。
【図１４】第２の態様におけるコンビネーション加工の様子を示す図である。
【図１５】第２の態様におけるコンビネーション加工の様子を示す図である。
【図１６】第３の態様におけるコンビネーション加工の様子を示す図である。
【発明を実施するための形態】
【００４０】
＜加工対象＞
本実施の形態においては、異種材料付き基板に対する分割起点の形成について説明する。ここで、異種材料付き基板とは、下地基板（具体的には、サファイアなどの硬脆性の基板）の上に金属薄膜層や半導体層などの異種材料層が形成されてなるものをいう。下地基板の厚みや異種材料層の厚みには特段の制限はないが、通常、前者は取り扱いの容易さの観点から数百μｍ〜数ｍｍ程度の厚みを有し、後者はｎｍオーダーからμｍオーダー程度の厚みに形成されてなる。すなわち、異種材料層に比して下地基板の厚みが相対的に大きいのが異種材料付き基板の一般的な態様である。
【００４１】
＜劈開／裂開加工の原理＞
まず、本発明の実施の形態において行われる加工の一態様である、劈開／裂開加工の原理を説明する。劈開／裂開加工とは、概略的に言えば、パルスレーザー光（以下、単にレーザー光とも称する）を走査しつつ被加工物の上面（被加工面）に照射することによって、個々のパルスごとの被照射領域の間で被加工物の劈開もしくは裂開を順次に生じさせていき、それぞれにおいて形成された劈開面もしくは裂開面の連続面として分割のための起点（分割起点）を形成するものである。
【００４２】
なお、本実施の形態において、裂開とは、劈開面以外の結晶面に沿って被加工物が略規則的に割れる現象を指し示すものとし、当該結晶面を裂開面と称する。なお、結晶面に完全に沿った微視的な現象である劈開や裂開以外に、巨視的な割れであるクラックがほぼ一定の結晶方位に沿って発生する場合もある。物質によっては主に劈開、裂開もしくはクラックのいずれか１つのみが起こるものもあるが、以降においては、説明の煩雑を避けるため、劈開、裂開、およびクラックを区別せずに劈開／裂開などと総称する。さらに、上述のような態様の加工を、単に劈開／裂開加工と称する。
【００４３】
以下においては、被加工物が六方晶の単結晶物質であり、そのａ１軸、ａ２軸、およびａ３軸の各軸方向が、劈開／裂開容易方向である場合を例に説明する。例えば、Ｃ面サファイア基板などがこれに該当する。六方晶のａ１軸、ａ２軸、ａ３軸は、Ｃ面内において互いに１２０°ずつの角度をなして互いに対称の位置にある。本発明の加工には、これらの軸の方向と加工予定線の方向（加工予定方向）との関係によって、いくつかのパターンがある。以下、これらについて説明する。なお、以下においては、個々のパルスごとに照射されるレーザー光を単位パルス光と称する。
【００４４】
＜第１加工パターン＞
第１加工パターンは、ａ１軸方向、ａ２軸方向、ａ３軸方向のいずれかと加工予定線とが平行な場合の劈開／裂開加工の態様である。より一般的にいえば、劈開／裂開容易方向と加工予定線の方向とが一致する場合の加工態様である。
【００４５】
図１は、第１加工パターンによる加工態様を模式的に示す図である。図１においては、ａ１軸方向と加工予定線Ｌとが平行な場合を例示している。図１（ａ）は、係る場合のａ１軸方向、ａ２軸方向、ａ３軸方向と加工予定線Ｌとの方位関係を示す図である。図１（ｂ）は、レーザー光の１パルス目の単位パルス光が加工予定線Ｌの端部の被照射領域ＲＥ１に照射された状態を示している。
【００４６】
一般に、単位パルス光の照射は、被加工物の極微小領域に対して高いエネルギーを与えることから、係る照射は、被照射面において単位パルス光の（レーザー光の）の被照射領域相当もしくは被照射領域よりも広い範囲において物質の変質・溶融・蒸発除去などを生じさせる。
【００４７】
ところが、単位パルス光の照射時間つまりはパルス幅を極めて短く設定すると、レーザー光のスポットサイズより狭い、被照射領域ＲＥ１の略中央領域に存在する物質が、照射されたレーザー光から運動エネルギーを得ることで被照射面に垂直な方向に飛散したり変質したりする一方、係る飛散に伴って生じる反力を初めとする単位パルス光の照射によって生じる衝撃や応力が、該被照射領域の周囲、特に、劈開／裂開容易方向であるａ１軸方向、ａ２軸方向、ａ３軸方向に作用する。これにより、当該方向に沿って、見かけ上は接触状態を保ちつつも微小な劈開もしくは裂開が部分的に生じたり、あるいは、劈開や裂開にまでは至らずとも熱的な歪みが内在される状態が生じる。換言すれば、超短パルスの単位パルス光の照射が、劈開／裂開容易方向に向かう上面視略直線状の弱強度部分を形成するための駆動力として作用しているともいえる。
【００４８】
図１（ｂ）においては、上記各劈開／裂開容易方向において形成される弱強度部分のうち、加工予定線Ｌの延在方向と合致する＋ａ１方向における弱強度部分Ｗ１を破線矢印にて模式的に示している。
【００４９】
続いて、図１（ｃ）に示すように、レーザー光の２パルス目の単位パルス光が照射されて、加工予定線Ｌ上において被照射領域ＲＥ１から所定距離だけ離れた位置に被照射領域ＲＥ２が形成されると、１パルス目と同様に、この２パルス目においても、劈開／裂開容易方向に沿った弱強度部分が形成されることになる。例えば、−ａ１方向には弱強度部分Ｗ２ａが形成され、＋ａ１方向には弱強度部分Ｗ２ｂが形成されることになる。
【００５０】
ただし、この時点においては、１パルス目の単位パルス光の照射によって形成された弱強度部分Ｗ１が弱強度部分Ｗ２ａの延在方向に存在する。すなわち、弱強度部分Ｗ２ａの延在方向は他の箇所よりも小さなエネルギーで劈開または裂開が生じ得る箇所となっている。そのため、実際には、２パルス目の単位パルス光の照射がなされると、その際に生じる衝撃や応力が劈開／裂開容易方向およびその先に存在する弱強度部分に伝播し、弱強度部分Ｗ２ａから弱強度部分Ｗ１にかけて、完全な劈開もしくは裂開が、ほぼ照射の瞬間に生じる。これにより、図１（ｄ）に示す劈開／裂開面Ｃ１が形成される。なお、劈開／裂開面Ｃ１は、被加工物の図面視垂直な方向において数μｍ〜数十μｍ程度の深さにまで形成され得る。しかも、後述するように、劈開／裂開面Ｃ１においては、強い衝撃や応力を受けた結果として結晶面の滑りが生じ、深さ方向に起伏が生じる。
【００５１】
そして、図１（ｅ）に示すように、その後、加工予定線Ｌに沿ってレーザー光を走査することにより被照射領域ＲＥ１、ＲＥ２、ＲＥ３、ＲＥ４・・・・に順次に単位パルス光を照射していくと、これに応じて、劈開／裂開面Ｃ２、Ｃ３・・・が順次に形成されていくことになる。係る態様にて劈開／裂開面を連続的に形成するのが、第１加工パターンにおける劈開／裂開加工である。
【００５２】
別の見方をすれば、単位パルス光の照射によって熱的エネルギーが与えられることで被加工物の表層部分が膨張し、被照射領域ＲＥ１、ＲＥ２、ＲＥ３、ＲＥ４・・・・のそれぞれの略中央領域よりも外側において劈開／裂開面Ｃ１、Ｃ２、Ｃ３・・・に垂直な引張応力が作用することで、劈開／裂開が進展しているともいえる。
【００５３】
すなわち、第１加工パターンにおいては、加工予定線Ｌに沿って離散的に存在する複数の被照射領域と、それら複数の被照射領域の間に形成された劈開／裂開面とが、全体として、被加工物を加工予定線Ｌに沿って分割する際の分割起点となる。係る分割起点の形成後は、所定の治具や装置を用いた分割を行うことで、加工予定線Ｌに概ね沿う態様にて被加工物を分割することができる。
【００５４】
なお、このような劈開／裂開加工を実現するには、パルス幅の短い、短パルスのレーザー光を照射する必要がある。具体的には、パルス幅が１００ｐｓｅｃ以下のレーザー光を用いることが必要である。例えば、１ｐｓｅｃ〜５０ｐｓｅｃ程度のパルス幅を有するレーザー光を用いるのが好適である。
【００５５】
一方、単位パルス光の照射ピッチ（被照射スポットの中心間隔）は、４μｍ〜５０μｍの範囲で定められればよい。これよりも照射ピッチが大きいと、劈開／裂開容易方向における弱強度部分の形成が劈開／裂開面を形成し得るほどにまで進展しない場合が生じるため、上述のような劈開／裂開面からなる分割起点を確実に形成するという観点からは、好ましくない。なお、走査速度、加工効率、製品品質の点からは、照射ピッチは大きい方が好ましいが、劈開／裂開面の形成をより確実なものとするには、４μｍ〜３０μｍの範囲で定めるのが望ましく、４μｍ〜１５μｍ程度であるのがより好適である。
【００５６】
いま、レーザー光の繰り返し周波数がＲ（ｋＨｚ）である場合、１／Ｒ（ｍｓｅｃ）ごとに単位パルス光がレーザー光源から発せられることになる。被加工物に対してレーザー光が相対的に速度Ｖ（ｍｍ／ｓｅｃ）で移動する場合、照射ピッチΔ（μｍ）は、Δ＝Ｖ／Ｒで定まる。従って、レーザー光の走査速度Ｖと繰り返し周波数は、Δが数μｍ程度となるように定められる。例えば、走査速度Ｖは５０ｍｍ／ｓｅｃ〜３０００ｍｍ／ｓｅｃ程度であり、繰り返し周波数Ｒが１ｋＨｚ〜２００ｋＨｚ、特には１０ｋＨｚ〜２００ｋＨｚ程度であるのが好適である。ＶやＲの具体的な値は、被加工物の材質や吸収率、熱伝導率、融点などを勘案して適宜に定められてよい。
【００５７】
レーザー光は、約１μｍ〜１０μｍ程度のビーム径にて照射されることが好ましい。係る場合、レーザー光の照射におけるピークパワー密度はおおよそ０．１ＴＷ／ｃｍ2〜数１０ＴＷ／ｃｍ2となる。
【００５８】
また、レーザー光の照射エネルギー（パルスエネルギー）は０．１μＪ〜５０μＪの範囲内で適宜に定められてよい。
【００５９】
図２は、第１加工パターンでの劈開／裂開加工により分割起点を形成した被加工物の表面についての光学顕微鏡像である。具体的には、サファイアＣ面基板を被加工物とし、そのＣ面上に、ａ１軸方向を加工予定線Ｌの延在方向として７μｍの間隔にて被照射スポットを離散的に形成する加工を行った結果を示している。図２に示す結果は、実際の被加工物が上述したメカニズムで加工されていることを示唆している。
【００６０】
また、図３は、第１加工パターンに係る加工によって分割起点を形成したサファイアＣ面基板を、該分割起点に沿って分割した後の、表面（Ｃ面）から断面にかけてのＳＥＭ（走査電子顕微鏡）像である。なお、図３においては、表面と断面との境界部分を破線にて示している。
【００６１】
図３において観察される、当該表面から１０μｍ前後の範囲に略等間隔に存在する、被加工物の表面から内部に長手方向を有する細長い三角形状あるいは針状の領域が、単位パルス光の照射によって直接に変質や飛散除去等の現象が生じた領域（以下、直接変質領域と称する）である。そして、それら直接変質領域の間に存在する、図面視左右方向に長手方向を有する筋状部分がサブミクロンピッチで図面視上下方向に多数連なっているように観察される領域が、劈開／裂開面である。これら直接変質領域および劈開／裂開面よりも下方が、分割によって形成された分割面である。
【００６２】
劈開／裂開面が形成された領域は、レーザー光の照射を受けた領域ではないので、この第１加工パターンに係る加工においては、離散的に形成された直接変質領域のみが加工痕となっている。しかも、直接変質領域の被加工面におけるサイズは、数百ｎｍ〜１μｍ程度に過ぎない。すなわち、第１加工パターンでの加工を行うことで、従来に比して加工痕の形成が好適に抑制された分割起点の形成が実現される。
【００６３】
なお、ＳＥＭ像において筋状部分として観察されているのは、実際には、劈開／裂開面に形成された、０．１μｍ〜１μｍ程度の高低差を有する微小な凹凸である。係る凹凸は、サファイアのような硬脆性の無機化合物を対象に劈開／裂開加工を行う際に、単位パルス光の照射によって被加工物に強い衝撃や応力が作用することによって、特定の結晶面に滑りが生じることにより形成されたものである。
【００６４】
このような微細な凹凸は存在するものの、図３からは、波線部分を境に表面と断面とが概ね直交していると判断されることから、微細な凹凸が加工誤差として許容される限りにおいて、第１加工パターンにより分割起点を形成し、被加工物を、該分割起点に沿って分割することで、被加工物をその表面に対して概ね垂直に分割することできるといえる。
【００６５】
なお、後述するように、係る微細な凹凸を積極的に形成することが好ましい場合もある。例えば、次述する第２加工パターンによる加工によって顕著に得られる光取り出し効率の向上という効果を、第１加工パターンによる加工によってもある程度は奏することがある。
【００６６】
＜第２加工パターン＞
第２加工パターンは、ａ１軸方向、ａ２軸方向、ａ３軸方向のいずれかと加工予定線とが垂直な場合の劈開／裂開加工の態様である。なお、第２加工パターンにおいて用いるレーザー光の条件は、第１加工パターンと同様である。より一般的にいえば、相異なる２つの劈開／裂開容易方向に対して等価な方向（２つの劈開／裂開容易方向の対称軸となる方向）が加工予定線の方向となる場合の加工態様である。
【００６７】
図４は、第２加工パターンによる加工態様を模式的に示す図である。図４においては、ａ１軸方向と加工予定線Ｌとが直交する場合を例示している。図４（ａ）は、係る場合のａ１軸方向、ａ２軸方向、ａ３軸方向と加工予定線Ｌとの方位関係を示す図である。図４（ｂ）は、レーザー光の１パルス目の単位パルス光が加工予定線Ｌの端部の被照射領域ＲＥ１１に照射された状態を示している。
【００６８】
第２加工パターンの場合も、超短パルスの単位パルス光を照射することで、第１加工パターンと同様に、弱強度部分が形成される。図４（ｂ）においては、上記各劈開／裂開容易方向において形成される弱強度部分のうち、加工予定線Ｌの延在方向に近い−ａ２方向および＋ａ３方向における弱強度部分Ｗ１１ａ、Ｗ１２ａを破線矢印にて模式的に示している。
【００６９】
そして、図４（ｃ）に示すように、レーザー光の２パルス目の単位パルス光が照射されて、加工予定線Ｌ上において被照射領域ＲＥ１１から所定距離だけ離れた位置に被照射領域ＲＥ１２が形成されると、１パルス目と同様に、この２パルス目においても、劈開／裂開容易方向に沿った弱強度部分が形成されることになる。例えば、−ａ３方向には弱強度部分Ｗ１１ｂが形成され、＋ａ２方向には弱強度部分Ｗ１２ｂが形成され、＋ａ３方向には弱強度部分Ｗ１２ｃが形成され、−ａ２方向には弱強度部分Ｗ１１ｃが形成されることになる。
【００７０】
係る場合も、第１加工パターンの場合と同様、１パルス目の単位パルス光の照射によって形成された弱強度部分Ｗ１１ａ、Ｗ１２ａがそれぞれ、弱強度部分Ｗ１１ｂ、Ｗ１２ｂの延在方向に存在するので、実際には、２パルス目の単位パルス光の照射がなされると、その際に生じる衝撃や応力が劈開／裂開容易方向およびその先に存在する弱強度部分に伝播する。すなわち、図４（ｄ）に示すように、劈開／裂開面Ｃ１１ａ、Ｃ１１ｂが形成される。なお、係る場合も、劈開／裂開面Ｃ１１ａ、Ｃ１１ｂは、被加工物の図面視垂直な方向において数μｍ〜数十μｍ程度の深さにまで形成され得る。
【００７１】
引き続き、図４（ｅ）に示すように加工予定線Ｌに沿ってレーザー光を走査し、被照射領域ＲＥ１１、ＲＥ１２、ＲＥ１３、ＲＥ１４・・・・に順次に単位パルス光を照射していくと、その照射の際に生じる衝撃や応力によって、図面視直線状の劈開／裂開面Ｃ１１ａおよびＣ１１ｂ、Ｃ１２ａおよびＣ１２ｂ、Ｃ１３ａおよびＣ１３ｂ、Ｃ１４ａおよびＣ１４ｂ・・・が加工予定線Ｌに沿って順次に形成されていくことになる。
【００７２】
この結果、加工予定線Ｌに関して対称に劈開／裂開面が位置する状態が実現される。第２加工パターンにおいては、加工予定線Ｌに沿って離散的に存在する複数の被照射領域と、それら千鳥状に存在する劈開／裂開面とが、全体として、被加工物を加工予定線Ｌに沿って分割する際の分割起点となる。
【００７３】
図５は、第２加工パターンでの劈開／裂開加工により分割起点を形成した被加工物の表面についての光学顕微鏡像である。具体的には、サファイアＣ面基板を被加工物とし、そのＣ面上に、ａ１軸方向に直交する方向を加工予定線Ｌの延在方向として７μｍの間隔にて被照射スポットを離散的に形成する加工を行った結果を示している。図５からは、実際の被加工物においても、図４（ｅ）に模式的に示したものと同様に表面視千鳥状の（ジグザグ状の）劈開／裂開面が確認される。係る結果は、実際の被加工物が上述したメカニズムで加工されていることを示唆している。
【００７４】
また、図６は、第２加工パターンに係る加工によって分割起点を形成したサファイアＣ面基板を、該分割起点に沿って分割した後の、表面（Ｃ面）から断面にかけてのＳＥＭ像である。なお、図６においては、表面と断面との境界部分を破線にて示している。
【００７５】
図６からは、分割後の被加工物の断面の表面から１０μｍ前後の範囲においては、被加工物の断面が、図４（ｅ）に模式的に示した千鳥状の配置に対応する凹凸を有していることが確認される。係る凹凸を形成しているのが、劈開／裂開面である。なお、図６における凹凸のピッチは５μｍ程度である。第１加工パターンによる加工の場合と同様、劈開／裂開面は平坦ではなく、単位パルス光の照射に起因して特定の結晶面に滑りが生じたことに伴うサブミクロンピッチの凹凸が生じている。
【００７６】
また、係る凹凸の凸部の位置に対応して表面部分から深さ方向にかけて延在するのが、直接変質領域の断面である。図３に示した第１加工パターンによる加工により形成された直接変質領域と比べると、その形状は不均一なものとなっている。そして、これら直接変質領域および劈開／裂開面よりも下方が、分割によって形成された分割面である。
【００７７】
第２加工パターンの場合も、離散的に形成された直接変質領域のみが加工痕となっている点では第１加工パターンと同様である。そして、直接変質領域の被加工面におけるサイズは、数百ｎｍ〜２μｍ程度に過ぎない。すなわち、第２加工パターンでの加工を行う場合も、加工痕の形成が従来よりも好適にされた分割起点の形成が実現される。
【００７８】
第２加工パターンによる加工の場合、劈開／裂開面に形成されたサブミクロンピッチの凹凸に加えて、隣り合う劈開／裂開面同士が数μｍ程度のピッチで凹凸を形成している。このような凹凸形状を有する断面を形成する態様は、サファイアなどの硬脆性かつ光学的に透明な材料からなる基板の上に、ＬＥＤ構造などの発光素子構造を形成した被加工物をチップ（分割素片）単位に分割する場合に有効である。発光素子の場合、レーザー加工によって基板に形成された加工痕の箇所において、発光素子内部で生じた光が吸収されてしまうと、素子からの光の取り出し効率が低下してしまうことになるが、第２加工パターンによる加工を行うことによって基板の加工断面にこの図６に示したような凹凸を意図的に形成した場合には、当該位置での全反射率が低下し、発光素子においてより高い光取り出し効率が実現されることになる。
【００７９】
＜第３加工パターン＞
第３加工パターンは、超短パルスのレーザー光を用いる点、ａ１軸方向、ａ２軸方向、ａ３軸方向のいずれかと加工予定線とが垂直である（相異なる２つの劈開／裂開容易方向に対して等価な方向が加工予定線の方向となる）点では、第２加工パターンと同様であるが、レーザー光の照射態様が第２加工パターンと異なる。
【００８０】
図７は、第３加工パターンによる加工態様を模式的に示す図である。図７においては、ａ１軸方向と加工予定線Ｌとが直交する場合を例示している。図７（ａ）は、係る場合のａ１軸方向、ａ２軸方向、ａ３軸方向と加工予定線Ｌとの方位関係を示す図である。
【００８１】
上述した第２加工パターンでは、図７（ａ）に示したものと同じ方位関係のもと、レーザー光を、加工予定線Ｌの延在方向である、ａ２軸方向とａ３軸方向のちょうど真ん中の方向（ａ２軸方向とａ３軸方向とに対して等価な方向）に沿って、直線的に走査していた。第３加工パターンでは、これに代わり、図７（ｂ）に示すように、個々の被照射領域が、加工予定線Ｌを挟む２つの劈開／裂開容易方向に交互に沿う態様にて千鳥状に（ジグザグに）形成されるように、それぞれの被照射領域を形成する単位パルス光が照射される。図７の場合であれば、−ａ２方向と＋ａ３方向とに交互に沿って被照射領域ＲＥ２１、ＲＥ２２、ＲＥ２３、ＲＥ２４、ＲＥ２５・・・が形成されている。
【００８２】
係る態様にて単位パルス光が照射された場合も、第１および第２加工パターンと同様に、それぞれの単位パルス光の照射に伴って、被照射領域の間に劈開／裂開面が形成される。図７（ｂ）に示す場合であれば、被照射領域ＲＥ２１、ＲＥ２２、ＲＥ２３、ＲＥ２４、ＲＥ２５・・・がこの順に形成されることで、劈開／裂開面Ｃ２１、Ｃ２２、Ｃ２３、Ｃ２４・・・が順次に形成される。
【００８３】
結果として、第３加工パターンにおいては、加工予定線Ｌを軸とする千鳥状の配置にて離散的に存在する複数の被照射領域と、それぞれの被照射領域の間に形成される劈開／裂開面とが、全体として、被加工物を加工予定線Ｌに沿って分割する際の分割起点となる。
【００８４】
そして、当該分割起点に沿って実際に分割を行った場合には、第２加工パターンと同様に、分割後の被加工物の断面の表面から１０μｍ前後の範囲においては、劈開／裂開面による数μｍピッチの凹凸が形成される。しかも、それぞれの劈開／裂開面には、第１および第２加工パターンの場合と同様に、単位パルス光の照射に起因して特定の結晶面に滑りが生じたことに伴うサブミクロンピッチの凹凸が生じる。また、直接変質領域の形成態様も第２加工パターンと同様である。すなわち、第３加工パターにおいても、加工痕の形成は第２加工パターンと同程度に抑制される。
【００８５】
従って、このような第３加工パターンによる加工の場合も、第２パターンによる加工と同様、劈開／裂開面に形成されたサブミクロンピッチの凹凸に加えて、劈開／裂開面同士により数μｍ程度のピッチの凹凸が形成されるので、第３加工パターンによる加工を、発光素子を対象に行った場合も、得られた発光素子は、上述したような光の取り出し効率の向上という観点からはより好適なものとなる。
【００８６】
なお、被加工物の種類によっては、より確実に劈開／裂開を生じさせるべく、いずれも加工予定線Ｌ上の位置である、図７（ｂ）の被照射領域ＲＥ２１と被照射領域ＲＥ２２の中点、被照射領域ＲＥ２２と被照射領域ＲＥ２３の中点、被照射領域ＲＥ２３と被照射領域ＲＥ２４の中点、被照射領域ＲＥ２４と被照射領域ＲＥ２５の中点・・・・にも、被照射領域を形成するようにしてもよい。
【００８７】
ところで、第３加工パターンにおける被照射領域の配置位置は、部分的には劈開／裂開容易方向に沿っている。上述のように加工予定線Ｌ上の中点位置にも被照射領域を形成する場合についても同様である。すなわち、第３加工パターンは、少なくとも２つの被照射領域を、被加工物の劈開／裂開容易方向において隣り合わせて形成する、という点で、第１加工パターンと共通するということもできる。従って、見方を変えれば、第３加工パターンは、レーザー光を走査する方向を周期的に違えつつ第１加工パターンによる加工を行っているものであると捉えることもできる。
【００８８】
また、第１および第２加工パターンの場合は、被照射領域が一直線上に位置するので、レーザー光の出射源を加工予定線に沿って一直線上に移動させ、所定の形成対象位置に到達するたびに単位パルス光を照射して被照射領域を形成すればよく、係る形成態様が最も効率的である。ところが、第３加工パターンの場合、被照射領域を一直線上にではなく千鳥状に（ジグザグに）形成するので、レーザー光の出射源を実際に千鳥状に（ジグザグに）移動させる手法だけでなく、種々の手法にて被照射領域を形成することができる。なお、本実施の形態において、出射源の移動とは、被加工物と出射源との相対移動を意味しており、被加工物が固定されて出射源が移動する場合のみならず、出射源が固定されて被加工物が移動する（実際には被加工物を載置するステージが移動する）態様も含んでいる。
【００８９】
例えば、出射源とステージとを加工予定線に平行に等速で相対移動させつつ、レーザー光の出射方向を加工予定線に垂直な面内にて周期的に変化させることなどによって、上述のような千鳥状の配置関係をみたす態様にて被照射領域を形成することも可能である。
【００９０】
あるいは、複数の出射源を平行に等速で相対移動させつつ、個々の出射源からの単位パルス光の照射タイミングを周期的に変化させることで、上述のような千鳥状の配置関係をみたす態様にて被照射領域を形成することも可能である。
【００９１】
図８は、これら２つの場合の加工予定線と被照射領域の形成予定位置との関係を示す図である。いずれの場合も、図８に示すように、被照射領域ＲＥ２１、ＲＥ２２、ＲＥ２３、ＲＥ２４、ＲＥ２５・・・の形成予定位置Ｐ２１、Ｐ２２、Ｐ２３、Ｐ２４、Ｐ２５・・・をあたかも加工予定線Ｌに平行な直線Ｌα、Ｌβ上に交互に設定し、直線Ｌαに沿った形成予定位置Ｐ２１、Ｐ２３、Ｐ２５・・・・での被照射領域の形成と、直線Ｌβに沿った形成予定位置Ｐ２２、Ｐ２４・・・・での被照射領域の形成とを、同時並行的に行うものと捉えることができる。
【００９２】
なお、出射源を千鳥状に（ジグザグに）移動させる場合、レーザー光の出射源を直接移動させるにせよ、被加工物が載置されるステージを移動させることによってレーザー光を相対的に走査させるにせよ、出射源あるいはステージの移動は二軸同時動作となる。これに対して、出射源あるいはステージのみを加工予定線に平行に移動させる動作は一軸動作である。従って、出射源の高速移動つまりは加工効率の向上を実現するうえにおいては、後者の方がより適しているといえる。
【００９３】
以上の各加工パターンに示すように、本実施の形態において行われる劈開／裂開加工は、単位パルス光の離散的な照射を、主に被加工物において連続的な劈開／裂開を生じさせるための衝撃や応力を付与する手段として用いる加工態様である。被照射領域における被加工物の変質（つまりは加工痕の形成）や飛散などは、あくまで付随的なものとして局所的に生じるものに過ぎない。このような特徴を有する本実施の形態の劈開／裂開加工は、単位パルス光の照射領域をオーバーラップさせつつ、連続的あるいは断続的に変質・溶融・蒸発除去を生じさせることによって加工を行う従来の加工手法とは、そのメカニズムが本質的に異なるものである。
【００９４】
そして、個々の被照射領域に瞬間的に強い衝撃や応力が加わればよいので、レーザー光を高速で走査しつつ照射することが可能である。具体的には、最大で１０００ｍｍ／ｓｅｃという極めて高速走査つまりは高速加工が実現可能である。従来の加工方法での加工速度はせいぜい２００ｍｍ／ｓｅｃ程度であることを鑑みると、その差異は顕著である。当然ながら、本実施の形態において実現される加工方法は従来の加工方法に比して各段に生産性を向上させるものであるといえる。
【００９５】
なお、本実施の形態における劈開／裂開加工は、上述の各加工パターンのように被加工物の結晶方位（劈開／裂開容易方向の方位）と加工予定線とが所定の関係にある場合に特に有効であるが、適用対象はこれらに限られず、原理的には、両者が任意の関係にある場合や被加工物が多結晶体である場合にも適用可能である。これらの場合、加工予定線に対して劈開／裂開が生じる方向が必ずしも一定しないため、分割起点に不規則な凹凸が生じ得るが、被照射領域の間隔や、パルス幅を初めとするレーザー光の照射条件を適宜に設定することで、係る凹凸が加工誤差の許容範囲内に留まった実用上問題のない加工が行える。
【００９６】
＜異種材料付き基板の加工＞
次に、上述した劈開／裂開加工を、異種材料付き基板に対する分割起点の形成に適用する場合について説明する。具体的には、異種材料付き基板に対して、金属薄膜層もしくは半導体層の側から分割起点を形成しようとする場合を対象に説明する。
【００９７】
係る場合、異種材料層の表面側から上述の第１ないし第３加工パターンにて劈開／裂開加工を試みたとしても、異種材料層自体の材質の問題や、異なる材質の界面を横断する態様による劈開／裂開面の形成が難しいという理由により、異種材料付き基板の厚みの大部分を占める下地基板にまで達する劈開／裂開面を好適に形成することは難しい。
【００９８】
そこで、本実施の形態においては、分割予定位置に存在する異種材料をあらかじめ除去しておいたうえで、下地基板のみに対し上述した劈開／裂開加工を行うことにより、異種材料付き基板に対し分割起点を形成するようにする。すなわち、本実施の形態において行う異種材料付き基板に対する分割起点の形成は、概略的には、下地基板上に存在する異種材料層を除去し、下地基板を露出させる予備加工と、予備加工によって露出した下地基板に対し上述した劈開／裂開加工にて分割起点を形成する本加工とを含む。
【００９９】
加えて、本実施の形態においては、レーザー光の出射源に対する被加工物の相対移動を一度行う間に、一の加工予定線に対する予備加工と本加工とを併せて行うようにする（以下、コンビネーション加工とも称する）点で特徴的である。この点については後述する。
【０１００】
まず、予備加工と本加工の基本的な加工態様について説明する。図９は被加工物１０が下地基板１０１の上に金属薄膜層１０２を形成してなる異種材料付き基板である場合の加工の様子を模式的に示す側断面図である。図１０は被加工物１０が下地基板１０１の上に半導体層１０３を形成してなる異種材料付き基板である場合の加工の様子を模式的に示す側断面図である。図９、図１０ともに、被加工物１０の表面（具体的には金属薄膜層１０２の表面１０２ａもしくは半導体層１０３の表面１０３ａ）上であって図面に垂直な方向に、加工予定線Ｌが設定されているとする。
【０１０１】
いずれの場合もまず、予備加工用レーザー光ＬＢａを所定の出射源Ｅａから被加工物１０に照射し、該予備加工用レーザー光ＬＢａによって加工予定線Ｌ上を走査する（図９（ａ）、図１０（ａ））。これにより、加工予定線Ｌ上に沿って、金属薄膜層１０２もしくは半導体層１０３の該加工予定線Ｌの近傍部分が徐々に除去され、下地基板１０１の上面１０１ｓを底部とする第１溝部１０２ｇもしくは１０３ｇが徐々に形成される（図９（ｂ）、図１０（ｂ））。すなわち、下地基板１０１の上面１０１ｓが露出する。これが予備加工である。
【０１０２】
係る予備加工の際、予備加工用レーザー光ＬＢａは、個々の単位パルス光のビームスポット同士に重なり（オーバーラップ）が生じるような条件で被加工面に照射される。同一位置をレーザー光が同一位置に照射される回数Ｎは、レーザー光のビームスポット径がφ（μｍ）、走査速度がＶ（ｍｍ/ｓｅｃ）、繰り返し周波数がＲ（ｋＨｚ）とすると、Ｎ＝φ×Ｒ／Ｖで概算される。予備加工用レーザー光ＬＢａの照射は、係る式によって得られる回数Ｎの値が、最低でも２となる照射条件にて行われるようにする。Ｎ＞１０となる照射条件にて行われるのがより好ましい。特に、繰り返し周波数Ｒが高く設定されるのが好ましい。
【０１０３】
一方で、予備加工用レーザー光ＬＢａは、金属薄膜層１０２もしくは半導体層１０３の部分除去が行われる程度のエネルギーで照射されればよい。必要以上のエネルギーによる照射は、下地基板１０１の上面１０１ｓにダメージを与えてしまうことになり、予備加工に続く本加工として行う劈開／裂開加工が良好に行えなくなるため好ましくない。
【０１０４】
また、第１溝部１０２ｇもしくは１０３ｇの幅は、予備加工に続いて行う本加工に際して照射される本加工用レーザー光ＬＢｂのビームが遮られることなく第１溝部１０２ｇもしくは１０３ｇを通過するのに十分な程度であればよい。具体的な値は、下地基板１０１に対して照射されるレーザー光の集光ＮＡ値や、第１溝部１０２ｇもしくは１０３ｇの厚み（つまりは金属薄膜層１０２もしくは半導体層１０３の厚み）や、上述した第１ないし第３加工パターンのうちどれを適用するのかにもよるが、サファイアからなる下地基板１０１の上にIII族窒化物からなる半導体層１０３を設けた被加工物の場合であれば、１０μｍ程度であるのが好ましく、最大でも２５μｍ程度である。
【０１０５】
これらの条件を満たす限りにおいて、予備加工用レーザー光ＬＢａとしては、ＵＶレーザーや、半導体レーザー、ＣＯ2レーザーなどの従来公知の種々のレーザー種を用いることができる。なお、上述した劈開／裂開加工を行う際に用いるような、ｐｓｅｃオーダーのパルス幅を有するレーザー光を予備加工用レーザー光ＬＢａとして用いる場合であれば、予備加工用レーザー光ＬＢａは、図９（ａ）、図１０（ａ）に示すようにその焦点位置が被加工物１０の表面よりも上方に位置するような照射条件で照射されるのが好適である。このようにすることで、予備加工用レーザー光ＬＢａのパルス幅や繰り返し周波数、照射エネルギー（パルスエネルギー）などが本加工用レーザー光ＬＢｂと同様であっても、予備加工が好適に行える。
【０１０６】
そして、予備加工によって加工予定線Ｌに沿う線状に露出した下地基板１０１の上面１０１ｓに対し、所定の出射源Ｅｂから出射させた本加工用レーザー光ＬＢｂを該上面１０１ｓの延在方向に沿って走査させつつ照射する（図９（ｃ）、図１０（ｃ））ことにより、下地基板１０１に対して、加工予定線Ｌ上に沿った劈開／裂開加工を行う。これにより、下地基板１０１には、加工予定線Ｌに沿って、劈開・裂開面１０１ｗを有する第２溝部１０１ｇが形成される（図９（ｄ）、図１０（ｄ））。これが本加工である。
【０１０７】
本加工は、下地基板１０１に対して加工予定線Ｌに沿った劈開／裂開を生じさせる加工であるため、本加工用レーザー光ＬＢｂは、上述した第１ないし第３加工パターンのいずれかが実現される条件にて照射されればよい。
【０１０８】
本加工の結果として得られた第２溝部１０１ｇ（より具体的にはその先端部）が、異種材料付き基板である被加工物１０の分割起点となる。本加工は、硬脆性を有する下地基板１０１のみに対して劈開／裂開加工を施すものであるので、分割予定線の位置において劈開／裂開を好適に生じさせることができる。その結果として、下地基板１０１には、先端部が充分に深いところまで達する第２溝部１０１ｇが形成される。すなわち、異種材料付き基板である被加工物１０に良好な分割起点が形成される。
【０１０９】
以上が異種材料付き基板である被加工物１０に対し分割起点を形成する際に行う、加工の基本的な内容であるが、本実施の形態においては、上述したように、係る分割起点の形成にあたって、一の加工予定線に対する予備加工と本加工とを、レーザー光の出射源と被加工物との相対移動の際に併せて施すコンビネーション加工を行う点で特徴的である。次に、このコンビネーション加工について説明する。なお、以降の説明は、下地基板１０１の上に金属薄膜層１０２が形成された異種材料付き基板が被加工物１０である場合を対象に行っているが、金属薄膜層１０２に代わり半導体層１０３が形成された異種材料付き基板が被加工物１０である場合も同様である。
【０１１０】
図１１は、コンビネーション加工の進行に伴う、予備加工用レーザー光ＬＢａと本加工用レーザー光ＬＢｂとの照射の様子の変化を模式的に示す側面図である。図１１においては、矢印ＡＲ１にて示されている向き（図面視水平方向右向き）が加工の際に被加工物１０が移動する向き（移動方向）であり、予備加工用レーザー光ＬＢａの出射源Ｅａと本加工用レーザー光ＬＢｂの出射源Ｅｂとが、被加工物１０の移動範囲の上方位置において図面視水平方向に所定の間隔で離間配置されてなり、それぞれの出射源からは、鉛直下方にレーザー光が出射されるものとする。
【０１１１】
まず、図１１（ａ）に示すように、被加工物１０を、加工予定線が移動方向と一致するように、出射源Ｅａ、Ｅｂの配置位置よりも水平方向左側の位置（加工開始位置）に配置する。この状態から被加工物１０を矢印ＡＲ１に示す向きに移動させると、図１１（ｂ）に示すように、被加工物１０の加工予定線はまず、予備加工用レーザー光ＬＢａの出射源Ｅａの直下に到達する。遅くともこのタイミングまでに出射源Ｅａから予備加工用レーザー光ＬＢａが出射されるようにしておくと、その後の被加工物の１０の移動に伴い、第１溝部１０２ｇが加工予定線に沿って形成されていくことになる。さらに被加工物１０が移動すると、図１１（ｃ）に示すように、被加工物１０の加工予定線が本加工用レーザー光ＬＢｂの出射源Ｅｂの直下に到達する。遅くともこのタイミングまでに出射源Ｅｂから本加工用レーザー光ＬＢｂが出射されるようにしておくと、その後の被加工物の１０の移動に伴い、図１１（ｄ）に示すように、すでに第１溝部１０２ｇが形成されている位置に、第２溝部１０１ｇが加工予定線に沿って形成されていくことになる。
【０１１２】
以上の動作によって、被加工物１０を矢印ＡＲ１に示す向きに一度移動させている間に、加工予定線上の各位置においては、予備加工と本加工との双方が順次に行われることになる。すなわち、コンビネーション加工が実現される。加工予定線が複数設定されている場合は、それぞれについて係るコンビネーション加工を繰り返せばよい。
【０１１３】
＜レーザー加工装置の概要＞
次に、上述したコンビネーション加工を実現可能なレーザー加工装置について説明する。
【０１１４】
図１２は、本実施の形態に係るレーザー加工装置５０の基本的な構成を概略的に示す模式図である。レーザー加工装置５０は、レーザー光照射部５０Ａと、観察部５０Ｂと、例えば石英などの透明な部材からなり、被加工物１０をその上に載置するステージ７と、レーザー加工装置５０の種々の動作（観察動作、アライメント動作、加工動作など）を制御するコントローラ１とを主として備える。
【０１１５】
レーザー光照射部５０Ａは、レーザー光を出射するレーザー光源ＳＬと、レーザー光が被加工物１０に照射される際の光路を設定する光学系５とを備え、ステージ７に載置された被加工物１０にレーザー光を照射する部位である。なお、図１２においては、図示の簡単のため、レーザー光源ＳＬを１つのみ示しているが、本実施の形態に係るレーザー加工装置５０は、実際には、コンビネーション加工を実現するべく、２つのレーザー光源ＳＬ（第１レーザー光源ＳＬ１、第２レーザー光源ＳＬ２）を備えており、光学系５もこれに応じた構成を有する。レーザー光源ＳＬを含めた光学系５の構成の詳細は後述する。
【０１１６】
観察部５０Ｂは、該被加工物１０をレーザー光が照射される側（これを表面または被加工面と称する）から直接に観測する表面観察と、ステージ７に載置された側（これを裏面または載置面と称する）から該ステージ７を介して観察する裏面観察とを行う部位である。
【０１１７】
ステージ７は、移動機構７ｍによってレーザー光照射部５０Ａと観察部５０Ｂとの間で水平方向に移動可能とされてなる。移動機構７ｍは、図示しない駆動手段の作用により水平面内で所定のＸＹ２軸方向にステージ７を移動させる。これにより、レーザー光照射部５０Ａ内におけるレーザー光照射位置の移動や、観察部５０Ｂ内における観察位置の移動や、レーザー光照射部５０Ａと観察部５０Ｂとの間のステージ７の移動などが実現されてなる。なお、移動機構７ｍについては、所定の回転軸を中心とした、水平面内における回転（θ回転）動作も、水平駆動と独立に行えるようになっている。
【０１１８】
また、レーザー加工装置５０においては、表面観察と裏面観察とを適宜に切り替え可能に行えるようになっている。これにより、被加工物１０の材質や状態に応じた最適な観察を柔軟かつ速やかに行うことができる。
【０１１９】
ステージ７は、石英など透明な部材で形成されているが、その内部には、被加工物１０を吸着固定するための吸気通路となる図示しない吸引用配管が設けられてなる。吸引用配管は、例えば、ステージ７の所定位置を機械加工により削孔することにより設けられる。
【０１２０】
被加工物１０をステージ７の上に載置した状態で、例えば吸引ポンプなどの吸引手段１１により吸引用配管に対し吸引を行い、吸引用配管のステージ７載置面側先端に設けられた吸引孔に対し負圧を与えることで、被加工物１０（および固定シート４）がステージ７に固定されるようになっている。なお、図１２においては、加工対象である被加工物１０が固定シート４に貼り付けられている場合を例示しているが、好ましくは、固定シート４の外縁部には該固定シート４を固定するための図示しない固定リングが配置される。
【０１２１】
＜照明系および観察系＞
観察部５０Ｂは、ステージ７に載置された被加工物１０に対してステージ７の上方から落射照明光源Ｓ１からの落射照明光Ｌ１の照射と斜光照明光源Ｓ２からの斜光透過照明光Ｌ２の照射とを重畳的に行いつつ、ステージ７の上方側からの表面観察手段６による表面観察と、ステージ７の下方側からの裏面観察手段１６による裏面観察とを、行えるように構成されている。
【０１２２】
具体的には、落射照明光源Ｓ１から発せられた落射照明光Ｌ１が、図示を省略する鏡筒内に設けられたハーフミラー９で反射され、被加工物１０に照射されるようになっている。また、観察部５０Ｂは、ハーフミラー９の上方（鏡筒の上方）に設けられたＣＣＤカメラ６ａと該ＣＣＤカメラ６ａに接続されたモニタ６ｂとを含む表面観察手段６を備えており、落射照明光Ｌ１を照射させた状態でリアルタイムに被加工物１０の明視野像の観察を行うことが出来るようになっている。
【０１２３】
また、観察部５０Ｂにおいては、ステージ７の下方に、より好ましくは、後述するハーフミラー１９の下方（鏡筒の下方）に設けられたＣＣＤカメラ１６ａと該ＣＣＤカメラ１６ａに接続されたモニタ１６ｂとを含む裏面観察手段１６を備えている。なお、モニタ１６ｂと表面観察手段６に備わるモニタ６ｂとは共通のものであってもよい。
【０１２４】
また、ステージ７の下方に備わる同軸照明光源Ｓ３から発せられた同軸照明光Ｌ３が、図示を省略する鏡筒内に設けられたハーフミラー１９で反射され、集光レンズ１８にて集光されたうえで、ステージ７を介して被加工物１０に照射されるようになっていてもよい。さらに好ましくは、ステージ７の下方に斜光照明光源Ｓ４を備えており、斜光照明光Ｌ４を、ステージ７を介して被加工物１０に対して照射できるようになっていてもよい。これらの同軸照明光源Ｓ３や斜光照明光源Ｓ４は、例えば被加工物１０の表面側に不透明な金属層などがあって表面側からの観察が該金属層からの反射が生じて困難な場合など、被加工物１０を裏面側から観察する際に好適に用いることできる。
【０１２５】
＜コントローラ＞
コントローラ１は、上述の各部の動作を制御し、被加工物１０の加工処理を実現させる制御部２と、レーザー加工装置５０の動作を制御するプログラム３ｐや加工処理の際に参照される種々のデータを記憶する記憶部３とをさらに備える。
【０１２６】
制御部２は、例えばパーソナルコンピュータやマイクロコンピュータなどの汎用のコンピュータによって実現されるものであり、記憶部３に記憶されているプログラム３ｐが該コンピュータに読み込まれ実行されることにより、種々の構成要素が制御部２の機能的構成要素として実現される。
【０１２７】
具体的には、制御部２は、移動機構７ｍによるステージ７の駆動や集光レンズ１８の合焦動作など、加工処理に関係する種々の駆動部分の動作を制御する駆動制御部２１と、ＣＣＤカメラ６ａおよび１６ａによる撮像を制御する撮像制御部２２と、レーザー光源ＳＬからのレーザー光ＬＢの照射および光学系５における光路の設定態様を制御する照射制御部２３と、吸引手段１１によるステージ７への被加工物１０の吸着固定動作を制御する吸着制御部２４と、与えられた加工位置データＤ１（後述）および加工モード設定データＤ２（後述）に従って加工対象位置への加工処理を実行させる加工処理部２５とを、主として備える。
【０１２８】
記憶部３は、ＲＯＭやＲＡＭおよびハードディスクなどの記憶媒体によって実現される。なお、記憶部３は、制御部２を実現するコンピュータの構成要素によって実現される態様であってもよいし、ハードディスクの場合など、該コンピュータとは別体に設けられる態様であってもよい。
【０１２９】
記憶部３には、被加工物１０について設定された加工予定線の位置を記述した加工位置データＤ１が外部から与えられて記憶される。また、記憶部３には、レーザー光の個々のパラメータについての条件や光学系５における光路の設定条件やステージ７の駆動条件（あるいはそれらの設定可能範囲）などが加工モードごとに記述された、加工モード設定データＤ２が、あらかじめ記憶されている。
【０１３０】
なお、レーザー加工装置５０に対してオペレータが与える種々の入力指示は、コントローラ１において実現されるＧＵＩを利用して行われるのが好ましい。例えば、加工処理部２５の作用により加工処理用メニューがＧＵＩにて提供される。オペレータは、係る加工処理用メニューに基づいて、後述する加工モードの選択や、加工条件の入力などを行う。
【０１３１】
以上のような構成を有するレーザー加工装置５０においては、レーザー光源ＳＬから発せられ光学系５を経たレーザー光ＬＢの照射と、被加工物１０が載置固定されたステージ７の移動とを組み合わせることによって、光学系５を経たレーザー光ＬＢを被加工物１０に対して相対的に走査させつつ被加工物１０の加工を行えるようになっている。原理的には、上述した第１ないし第３加工パターンの全てを実現可能である。
【０１３２】
＜アライメント動作＞
レーザー加工装置５０においては、加工処理に先立ち、観察部５０Ｂにおいて、被加工物１０の配置位置を微調整するアライメント動作が行えるようになっている。アライメント動作は、被加工物１０に定められているＸＹ座標軸をステージ７の座標軸と一致させるために行う処理である。係るアライメント処理は、上述した加工パターンでの加工を行う場合に、被加工物の結晶方位と加工予定線とレーザー光の走査方向とが各加工パターンにおいて求められる所定の関係をみたすようにするうえで重要である。
【０１３３】
アライメント動作は、公知の技術を適用して実行することが可能であり、加工パターンに応じて適宜の態様にて行われればよい。例えば、１つの母基板を用いて作製された多数個のデバイスチップを切り出す場合など、被加工物１０の表面に繰り返しパターンが形成されているような場合であれば、パターンマッチングなどの手法を用いることで適切なアライメント動作が実現される。この場合、概略的にいえば、被加工物１０に形成されている複数のアライメント用マークの撮像画像をＣＣＤカメラ６ａあるいは１６ａが取得し、それらの撮像画像の撮像位置の相対的関係に基づいて加工処理部２５がアライメント量を特定し、駆動制御部２１が該アライメント量に応じて移動機構７ｍによりステージ７を移動させることによって、アライメントが実現される。
【０１３４】
係るアライメント動作を行うことによって、加工処理における加工位置が正確に特定される。なお、アライメント動作終了後、被加工物１０を載置したステージ７はレーザー光照射部５０Ａへと移動し、引き続いてレーザー光ＬＢを照射することによる加工処理が行われることになる。なお、観察部５０Ｂからレーザー光照射部５０Ａへのステージ７の移動は、アライメント動作時に想定された加工予定位置と実際の加工位置とがずれないように保証されている。
【０１３５】
＜光学系の具体的構成とレーザー加工装置の動作態様＞
次に、異種材料付き基板である被加工物１０に対するコンビネーション加工を実現するためにレーザー加工装置５０が備える具体的構成（主に、レーザー光源ＳＬを含めた光学系５の構成）と、当該構成に基づくレーザー加工装置５０の動作態様について説明する。コンビネーション加工を実現するための光学系５の具体的な構成としては、主に３通りのものがあり、それぞれに、コンビネーション加工を実現するための動作態様が異なる。
【０１３６】
図１３は、第１の態様におけるコンビネーション加工の様子を示す図である。図１４および図１５は、第２の態様におけるコンビネーション加工の様子を示す図である。図１６は第３の態様におけるコンビネーション加工の様子を示す図である。
【０１３７】
これら第１ないし第３の態様に係るレーザー加工装置５０の光学系５は、第１レーザー光源ＳＬ１からステージ７へと至る第１光路ＯＰ１と第２レーザー光源ＳＬ２からステージ７へと至る第１光路ＯＰ２とが形成されるように構成されてなる点で、共通する。なお、第１レーザー光源ＳＬ１から発せられて第１光路ＯＰ１を進むレーザー光ＬＢを第１レーザー光ＬＢ１とし、第２レーザー光源ＳＬ２から発せられて第２光路ＯＰ２を進むレーザー光ＬＢを第２レーザー光ＬＢ２とする。また、図１３ないし図１６においては、図面視左右方向が、一の加工予定線に対する加工の際のステージ７の移動方向であるとする。
【０１３８】
さらに、第１ないし第３の態様のいずれにおいても、第１光路ＯＰ１および第２光路ＯＰ２の途中に、ビームエキスパンダー５１（５１１，５１２）と、対物レンズ系５２（５２１、５２２）が備わる。
【０１３９】
光学系５には、レーザー光ＬＢ（第１レーザー光ＬＢ１および第２レーザー光ＬＢ２）の光路の向きを変換する目的で、適宜の個数のミラー５ａが適宜に位置に設けられていてもよい。図１３ないし図１６においては、第１光路ＯＰ１に１つのミラー５ａが設けられ、第２光路ＯＰ２に２つのミラー５ａが設けられた場合を例示している。
【０１４０】
なお、本実施の形態に係るレーザー加工装置５０において、レーザー光源ＳＬから出射されるレーザー光ＬＢの偏光状態は、円偏光であっても直線偏光であってもよい。ただし、直線偏光の場合、結晶性被加工材料中での加工断面の曲がりとエネルギー吸収率の観点から、偏光方向が走査方向と略平行にあるように、例えば両者のなす角が±１°以内にあるようにされることが好ましい。
【０１４１】
また、出射光が直線偏光の場合、光学系５がアッテネータ５ｂを備えることが好ましい。アッテネータ５ｂはレーザー光ＬＢの光路上の適宜の位置に配置され、出射されたレーザー光ＬＢの強度を調整する役割を担う。
【０１４２】
以下、それぞれの態様の詳細について順次に説明する。
【０１４３】
（第１の態様）
図１３に示す第１の態様は、第１レーザー光ＬＢ１を予備加工用レーザー光ＬＢａとして用い、第２レーザー光ＬＢ２を本加工用レーザー光ＬＢｂとして用いることにより、コンビネーション加工を行うものである。
【０１４４】
ゆえに、少なくとも第２レーザー光源ＳＬ２としては、本加工において上述した劈開／裂開加工が好適に行われるように、パルス幅がｐｓｅｃオーダーのレーザー光を発するもの（ｐｓｅｃレーザー光源とも称する）を用いる必要がある。より具体的には、波長が５００ｎｍ〜１６００ｎｍであり、パルス幅は１ｐｓｅｃ〜５０ｐｓｅｃ程度であるレーザー光を発するものを用いる。また、第２レーザー光ＬＢ２の繰り返し周波数Ｒは１０ｋＨｚ〜２００ｋＨｚ程度、レーザー光の照射エネルギー（パルスエネルギー）は０．１μＪ〜５０μＪ程度であるのが好適である。
【０１４５】
一方、第１レーザー光源ＳＬ１としては、第２レーザー光源ＳＬ２と同様のものを用いてもよいし、上述したように、ＵＶレーザーや、半導体レーザー、ＣＯ2レーザーなどの従来公知の種々のレーザー光を発するものを用いるようにしてもよい。いずれの場合も、第１レーザー光源ＳＬ１からは、第１溝部１０２ｇおよび１０３ｇが良好に形成される照射条件にて第１レーザー光ＬＢ１が出射される。
【０１４６】
また、第１の態様においては、図１３に示すように、第１光路ＯＰ１上に備わる対物レンズ系５２１のうち、最もステージ７に近い位置に配された対物レンズ５２１ｅと、第２光路ＯＰ２上に備わる対物レンズ系５２２のうち、最もステージ７に近い位置に配された対物レンズ５２２ｅとが、ステージ７の図面視水平方向における移動範囲の上方位置において、所定の間隔で離間配置されてなる。これにより、第１光路ＯＰ１上に備わる対物レンズ５２１ｅが予備加工用レーザー光ＬＢａの直接の出射源Ｅａに相当し、第２光路ＯＰ２上に備わる対物レンズ５２２ｅが本加工用レーザー光ＬＢｂの直接の出射源Ｅｂに相当することになる。なお、図１３においては、対物レンズ５２１ｅが対物レンズ５２２ｅよりも高い位置に配置されているが、これは、図９（ａ）、図１０（ａ）に示したのと同様に、ｐｓｅｃオーダーのパルス幅を有する第１レーザー光ＬＢ１を予備加工用レーザー光ＬＢａとして用いる場合に、その焦点位置が被加工物１０の表面よりも上方に位置させることを例示している。
【０１４７】
そして、一の加工予定線に対するコンビネーション加工を行うにあたっては、図１１（ａ）に示された予備加工用レーザー光ＬＢａの出射源Ｅａ、本加工用レーザー光ＬＢｂの出射源Ｅｂ、および被加工物１０の配置位置に合致するように、対物レンズ５２１ｅ、対物レンズ５２２ｅ、およびステージ７に載置された被加工物１０がそれぞれ配置される。
【０１４８】
この状態から、被加工物１０が載置されたステージ７を、矢印ＡＲ２に示す向きに移動させる。そして、図１１に示したように、被加工物１０が対物レンズ５２１ｅおよび対物レンズ５２２ｅに達した時点で、予備加工用レーザー光ＬＢａに相当する第１レーザー光ＬＢ１および本加工用レーザー光ＬＢｂに対応する第２レーザー光ＬＢ２を、それぞれ、予備加工および本加工が実現される照射条件にて照射する。これにより、加工予定線に沿ったコンビネーション加工が実現される。
【０１４９】
互いに平行な複数の加工予定線に対してコンビネーション加工を行う場合は、一の加工予定線に対する加工が終了すると、次の加工予定線について上述の手順を繰り返すようにすればよい。
【０１５０】
（第２の態様）
上述した第１の態様の場合、ステージ７が矢印ＡＲ２の示す向きに移動する間のみ、コンビネーション加工のために予備加工用レーザー光ＬＢａとしての第１レーザー光ＬＢ１と本加工用レーザー光ＬＢｂとしての第２レーザー光ＬＢ２が照射される。よって、コンビネーション加工を行う際のステージ７と出射源ＥａおよびＥｂとの相対移動方向は一方向のみである。このときのレーザー光ＬＢ（第１レーザー光ＬＢ１および第２レーザー光ＬＢ２）による走査を片方向走査とも称する。
【０１５１】
これに対し、第２の態様では、ステージ７を一方向に移動させて一つの加工予定線に対する加工が完了した後、反対方向へとステージ７を移動させる際に、別の加工予定線を対象にレーザー光ＬＢによる走査を行うようにする。このときのレーザー光ＬＢによる走査を双方向走査とも称する。
【０１５２】
図１４は、第２の態様において、第１の態様と同様の向きにステージ７が移動することによって加工が行われる際の様子を示しており、図１５は、図１４に示す向きとは反対の向きにステージ７が移動することによって加工が行われる際の様子を示している。
【０１５３】
図１４および図１５からわかるように、第２の態様において用いるレーザー加工装置５０の構成要素の大部分は、第１の態様において用いるレーザー加工装置５０と共通する。ただし、対物レンズ昇降機構５３を備える点、および、第１レーザー光源ＳＬ１および第２レーザー光源ＳＬ２がともにｐｓｅｃレーザー光源である点で、第２の態様は第１の態様と相違する。ここで、対物レンズ昇降機構５３は、駆動制御部２１の制御に基づき動作する図示しない駆動機構によって、第１光路ＯＰ１に備わる対物レンズ系５２１および第２光路ＯＰ２に備わる対物レンズ系５２２を昇降自在とするものである。
【０１５４】
なお、第１レーザー光源ＳＬ１から発せられる第１レーザー光ＬＢ１と第２レーザー光源ＳＬ２から発せられる第２レーザー光ＬＢ２の発光波長は同じ値に設定される。一方、第１レーザー光ＬＢ１と第２レーザー光ＬＢ２のその他の照射条件は、予備加工用レーザー光ＬＢａとして照射される場合と本加工用レーザー光ＬＢｂとして照射される場合とで、周期的に入れ替えられる。
【０１５５】
これらの構成を有することにより、双方向走査によるコンビネーション加工が実現される。すなわち、図１４にて矢印ＡＲ３に示す向き（図面視水平方向右向き）にステージ７が移動する（以下、順方向移動とする）際には、第１の態様と同様に、第１レーザー光ＬＢ１が予備加工用レーザー光ＬＢａとして照射され、第２レーザー光ＬＢ２が本加工用レーザー光ＬＢｂとして照射される。一方、その反対の、図１５にて矢印ＡＲ４に示す向き（図面視水平方向左向き）にステージ７が移動する（以下、逆方向移動とする）際には、第２レーザー光ＬＢ２が予備加工用レーザー光ＬＢａとして照射され、第１レーザー光ＬＢ１が本加工用レーザー光ＬＢｂとして照射される。
【０１５６】
別の見方をすれば、順方向移動と逆方向移動とが切り替わる度に、予備加工用レーザー光ＬＢａの出射源Ｅａと本加工用レーザー光ＬＢｂの出射源Ｅｂとが、対物レンズ５２１ｅと対物レンズ５２２ｅとの間で入れ替わることになる。
【０１５７】
これは、対物レンズ昇降機構５３の作用による対物レンズ系５２１、５２２の配置位置の調整と、照射制御部２３の制御に基づく各レーザー光ＬＢに対するその役割に応じた照射条件の設定とが、ステージ７の移動に同期させて行われることで実現される。より詳細には、このとき、対物レンズ昇降機構５３は、順方向移動および逆方向移動の度に、本加工用レーザー光ＬＢｂとなるレーザー光ＬＢの焦点位置が被加工物１０の表面（より詳細には下地基板１０１の上面）に合致するように、かつ、予備加工用レーザー光ＬＢａとなるレーザー光ＬＢの焦点位置が被加工物１０よりも上方に位置するように、対物レンズ系５２１および５２２の配置位置を調整する。
【０１５８】
互いに平行な複数の加工予定線が設定されている場合は、順方向移動による加工と逆方向移動による加工とを繰り返すようにすればよい。
【０１５９】
このように双方向走査によってコンビネーション加工を行うので、第２の態様による加工を行う場合は、第１の態様のように片方向走査によってコンビネーション加工を行う場合に比して、加工時間が短縮される。
【０１６０】
（第３の態様）
第３の態様は、第２の態様とは異なる構成によって双方向走査を実現するものである。
【０１６１】
具体的には、第１光路ＯＰ１を通る第１レーザー光ＬＢ１を予備加工用レーザー光ＬＢａとして用い、第２光路ＯＰ２を通る第２レーザー光ＬＢ２を本加工用レーザー光ＬＢｂとして用いることにより、コンビネーション加工を行う点では、第１の態様と同様である。
【０１６２】
一方で、図１６に示すように、第３の態様に係るレーザー加工装置５０の光学系５においては、第１光路ＯＰ１がハーフミラー５４によって順方向用第１光路ＯＰ１αと逆方向用第１光路ＯＰ１βの２つに分岐させられており、それぞれに対物レンズ系５２１（５２１α、５２１β）が設けられてなる。また、光学系５には、光路選択機構５５が備わっている。光路選択機構５５は、照射制御部２３の制御に基づき動作するものであり、ステージ７が矢印ＡＲ５に示すように順方向移動をする際には順方向用第１光路ＯＰ１αを、ステージ７が逆方向移動をする際には逆方向用第１光路ＯＰ１βを、第１レーザー光ＬＢ１の光路として択一的に選択する。なお、光路選択機構５５は、公知の切り替えシャッター等によって実現される。
【０１６３】
すなわち、第３の態様では、本加工用レーザー光ＬＢｂの出射源Ｅｂは常に、第２光路ＯＰ２上に設けられた対物レンズ５２２ｅであるのに対して、予備加工用レーザー光ＬＢａの出射源Ｅａは、ステージ７の移動方向によって異なる。ステージ７が順方向移動をする際には、順方向用第１光路ＯＰ１α上に設けられた対物レンズ５２１ｅαが予備加工用レーザー光ＬＢａの出射源Ｅａとなり、ステージ７が逆方向移動をする際には、逆方向用第１光路ＯＰ１β上に設けられた対物レンズ５２１ｅβが予備加工用レーザー光ＬＢａの出射源Ｅａとなる。つまりは、第３の態様においては、ステージ７の移動に同期する態様にて、予備加工用レーザー光ＬＢａの出射源Ｅａが切り替えられる。
【０１６４】
また、第３の態様の場合も、第１の態様と同様、少なくとも第２レーザー光源ＳＬ２としては、本加工において上述した劈開／裂開加工が好適に行われるように、ｐｓｅｃレーザー光源が用いられる。具体的な要件は、第１の態様と同様である。一方、第１レーザー光源ＳＬ１についても、第１の態様と同様に、第２レーザー光源ＳＬ２と同様のものを用いてもよいし、上述したように、ＵＶレーザーや、半導体レーザー、ＣＯ2レーザーなどの従来公知の種々のレーザー光を発するものを用いるようにしてもよい。いずれの場合も、第１レーザー光源ＳＬ１からは、第１溝部１０２ｇおよび１０３ｇが良好に形成される照射条件にて第１レーザー光ＬＢ１が出射される。
【０１６５】
なお、図１６において、対物レンズ５２１α、５２１βが対物レンズ５２２ｅよりも高い位置に配置されているのは、図９（ａ）、図１０（ａ）に示したのと同様に、ｐｓｅｃオーダーのパルス幅を有する第１レーザー光ＬＢ１を予備加工用レーザー光ＬＢａとして用いる場合に、その焦点位置が被加工物１０の表面よりも上方に位置させることを例示している。
【０１６６】
以上のような構成を有することにより、第３の態様においても、第２の態様と同様に、双方向走査によるコンビネーション加工が実現される。ゆえに、互いに平行な複数の加工予定線が設定されている場合は、順方向移動による加工と逆方向移動による加工とを繰り返すようにすればよい。
【０１６７】
上述の第２の態様の場合、１つの加工予定線に対する加工が終了する度に、対物レンズ系５２１、５２２を交互に移動させる必要があり、なおかつ、特に本加工用レーザー光ＬＢｂとなるについてはその焦点位置を精度良く調整する必要がある。これに対して、第３の態様の場合、光学系５の構成は複雑になるものの、光路選択機構５５による光路の切り替えのみを行えば双方向走査が実現されるので、焦点位置精度の確保という点については第２の態様よりも有利であるといえる。
【０１６８】
＜加工パターンごとの処理の進め方＞
ここまでは、光学系の構成の違いに伴う動作態様の違いについて説明したが、実際に異種材料付き基板である被加工物１０に対してコンビネーション加工を行うにあたっては、加工予定線の設定やアライメントなどを、本加工での劈開／裂開加工に採用する加工パターン（上述の第１ないし第３加工パターンのいずれか）に応じて適切に行う必要がある。あるいは、本加工の加工パターンに応じて、予備加工の条件等を調整する必要がある。以下、この点を説明する。
【０１６９】
まず、本加工を第１加工パターンで行う場合は、加工予定線を下地基板１０１の劈開／裂開容易方向に平行に設定する。そして、該劈開／裂開容易方向とステージ７の移動方向とが一致するように被加工物１０をアライメントしたうえで、それぞれの加工予定線に対してコンビネーション加工を行えばよい。
【０１７０】
本加工を第２加工パターンで行う場合は、加工予定線を下地基板１０１の劈開／裂開容易方向に垂直に設定する。そして、該劈開／裂開容易方向とステージ７の移動方向とが直交するように被加工物１０をアライメントしたうえで、それぞれの加工予定線に対してコンビネーション加工を行えばよい。
【０１７１】
本加工を第３加工パターンで行う場合は、図８に示したような、加工予定線Ｌに平行な直線Ｌα、Ｌβあるいはさらに加工予定線Ｌ自体に沿って、実体的にあるいは仮想的に複数のレーザー光ＬＢ（本加工用レーザー光ＬＢｂ）を走査させるようにしてもよい。なお、仮想的に複数のレーザー光を走査させるとは、実際には１つの光路にてレーザー光を照射するもののその光路を時間的に変化させることで、複数の光路にてレーザー光を照射する場合と同様の走査態様が実現されることをいう。係る場合、予備加工においては、より直線Ｌα、Ｌβの位置までを含むより幅の広い領域にて下地基板１０１を露出させる必要がある。
【符号の説明】
【０１７２】
１  コントローラ
２  制御部
３  記憶部
４  固定シート
５  光学系
７  ステージ
７ｍ  移動機構
１０  被加工物
１０ａ  （被加工物の）載置面
５０  レーザー加工装置
５０Ａ  レーザー光照射部
５１  ビームエキスパンダー
５２、５２１、５２１α、５２１β、５２２  対物レンズ系
５２１ｅ、５２１ｅα、５２１ｅβ  （出射源となる）対物レンズ
５３  対物レンズ昇降機構
５４  ハーフミラー
５５  光路選択機構
１０１  下地基板
１０２  金属薄膜層
１０３  半導体層
Ｃ１〜Ｃ３、Ｃ１１ａ、Ｃ１１ｂ、Ｃ２１〜Ｃ２４  劈開／裂開面
Ｅａ  （予備加工用レーザー光の）出射源
Ｅｂ  （本加工用レーザー光の）出射源
Ｌ  加工予定線
ＬＢ  レーザー光
ＬＢａ  予備加工用レーザー光
ＬＢｂ  本加工用レーザー光
ＯＰ  光路
ＲＥ、ＲＥ１〜ＲＥ４、ＲＥ１１〜ＲＥ１５、ＲＥ２１〜ＲＥ２５  被照射領域
ＳＬ  レーザー光源
【図１】
0005240267.tif 000002
【図４】
0005240267.tif 000003
【図７】
0005240267.tif 000004
【図８】
0005240267.tif 000005
【図９】
0005240267.tif 000006
【図１０】
0005240267.tif 000007
【図１１】
0005240267.tif 000008
【図１２】
0005240267.tif 000009
【図１３】
0005240267.tif 000010
【図１４】
0005240267.tif 000011
【図１５】
0005240267.tif 000012
【図１６】
0005240267.tif 000013
【図２】
0005240267.tif 000014
【図３】
0005240267.tif 000015
【図５】
0005240267.tif 000016
【図６】
0005240267.tif 000017